FR 2221504 A1 19741011 FR 7309587 A 19730316 L'invention concerne une peinture anti-rouille de finition pour surfaces métalliques. Elle a plus précisément pour objet une peinture de ce type, séchant à l'air, qui est susceptible d'être appliquée dans des conditions satisfaisantes sous de fortes épaisseurs (au moins 500 microns, soit au moins 120 P après- séchage), meme sur des surfaces verticales. On sait, en effet, qu'il est usuel d'appliquer plusieurs couches d'une même peinture,ou même de peintures différentesRsur les surfaces métalliques préalablement dégraissées, sablées ou grenaillées, pour obtenir du revêtement définitif les qualités de souplesse, d'adhérence, de dureté, de tenue à l'extérieur et de résistance à la corrosion qui sont exigées des peintures modernes. De nombreux types de peintures ont déjà été étudiés en vue de substituer une unique application d'une seule couche épaisse aux enductions classiques répétées de plusieurs couches superposées, d'une moindre épaisseur unitaire. En effet, il en résulterait un gain très appréciable de main d'oeuvre, une simplification des opérations et un raccourcissement des chaines d'application. les multiples essais qui ont été effectués dans ce but ont toutefois échoué, car on n'a pas encore mis au point de peinture qui, tout en présentant les mêmes caractéristiques que les peintures usuelles classiques, puisse être appliquée sur des parois verticales sous de très fortes épaisseurs sans provoquer des "coulures" et qui sèche rapidement en profondeur sous de telles épaisseurs. La présente invention vise à proposer une peinture qui réponde à ces impératifs et qui puisse néanmoins être appliquée par des moyens classiques tels que des pistolets, pneumatiques ou sans air. Cette peinture est essentiellement caractérisée par la combinaison, d'une part, d'un liant comprenant, en mélange avec des solvants usuels, une résine siccative de polyuréthane à base de diisocyanate d'isophorone (I.P.D.I.),dont la composition approximative est de 60 % en poids d'huile siccative et/ou acide gras en extraits, 30 % de I.P.D.I., 10 % de polyol, d'autre part, de pigments comprenant du chromate de zinc insoluble et du carbonate de calcium et,enfin, d'agents stabilisants comprenant des dérivés d'ammonium quaternaire et des silices colloidales. Dans cette peinture, le liant représentera de 27 à 37 ffi en poids; la teneur en pigment sera comprise entre 20 et 30 ffi en poids (dont chromate de zinc, 7 à 12 %, et carbonate de calcium, 5 à 9 %) ; les agents stabilisants représenteront de 0,7 à 3 r en poids (dérivé dtammonium quaternaire : 0,2 à 0,4 % ; silice colloïdale : 0,5 à )o Dans les pigments, de façon connue en soi, le chromate de zinc constitue le composé anti-corrosif, tandis que le carbonate de calcium vise à empêcher le cloquage de la peinture à l'extérieur, en particulier lors des tests physiques au brouillard salin. Naturellement, les pigments peuvent comprendre des composés destinés à colorer la peinture, par exemple de l'oxyde de fer rouge à 96 % de Fe203.Ils pourront représenter environ 15 % en poids de la peinture. les agents stabilisants entrant dans la composition de peinture conforme à l'invention ont un rôle important, car ce sont eux qui permettent une application aisée de la peinture sous une telle épaisseur et permettent une application de la peinture sans coulure sous de fortes épaisseurs, les dérivés d'ammonium quaternaire texaphor étant utilisés comme mouillants, et les silices colloidales utilisées (par exemple les produits vendus dans le commerce sous les marques déposées Bentone et Aérosil) agissant comme agents thixotropes et comme anti-déposants. A ces agents, on pourra avan tageusement ajouter d'autres composés connus destinés à éviter la formation de "peaux" en surface, par exemple une certaine quantité de méthyl éthyl cétoxime. Il est à noter que les teneurs indiquées pour la silice colloida- le et pour les dérivés d'ammonium quaternaire doivent être respectées, si l'on désire obtenir une application satisfaisante de la peinture, toute rupture d'équilibre pouvant se traduire par l'apparition de piqûres nombreuses sur la peinture sèche, au bout d'un certain temps, et par une tension insuffisante du film de peinture. Comme il a été indiqué, les solvants utilisés comprennent au plus 5 ffi en poids d'hydrocarbures aromatiques, ce qui constitue un avantage, compte enu des réglementations existantes. On emploiera par exemple un "white spirit" à moins de 5 % d'aromatique. On pourra avantageusement utiliser des additifs tels que l'acétate d'éthyl glycol (20 % en poids), servant à régulariser la viscosité. C'est de l'équilibre entre les divers solvants que dépend la viscosité de la peinture, qui sera avantageusement de l'ordre de 60 à 100 secondes, coupe AFSOR nO 4. L'équilibre des siccatifs permet, par simple oxydation de l'air, un séchage rapide puisqu'avec une couche de peinture humide de 500 P (soit une couche de peinture sèche de 120 p), la peinture ne retient plus les poussières au bout de 1 heure 30 minutes à 2 heures 30 minutes et devient manipulable au bout de 4 à 7 heures, l'extrait sec représentant de 50 à 70 % en poids de la peinture. L'exemple suivant, qui n'a aucun caractère limitatif, illustre une formulation d'une peinture conforme à l'invention. EXEMPLE Carbonate de calcium 90 parties en poids Oxyde de fer 110 Chromate de zinc 120 Résine siccative de polyuréthane 550 à 50 % d'extrait sec. Silices colloidales 10 Mouillant et antipeaux l 100 Siccatifs en solution à 10 % Solvants 20 1000 Extrait sec : 60 % - Pigments 32 % Liant 28 % Viscosité : 80 secondes, coupe AFNOR n04 Tests - brouillard salin à 5 % de NaCl : bonne tenue après 500 h - exposition à l'extérieur : bonne tenue après 6 mois - choc, pliage, mandrin conique : bon. REVENDIOÂTI0J 1.- Peinture anti-rouille de finition pour surfaces métalliques, caractérisée par la combinaison, d'une part, d'un liant comprenant, en mélange avec des solvants usuels, une résine siccative de polyuréthane à base de diisocyanate d'isophorone (I.P.D.I.), d'autre part, de pigments comprenant du chromate de zinc et du carbonate de calcium, et enfin > d'agents stabilisants comprenant au moins un dérivé d'ammonium quaternaire, des silices colloIdales, et des sic catifs (dérivés métalliques). 2.- Peinture selon la revendication 1, caractérisée en ce que le liant représente de 27 à 37 % en poids de la peinture et en ce qu'il comprend environ 30 % en poids de diisocyanate d'isophorone. 50- Peinture selon l'une des revendications 1 et 2, caractérisée en ce qu'elle comprend entre 18 et 28 % en poids de pigments, ceuxci comprenant entre 7 et 12 % en poids de chromate de zinc et 5 à 9 % en poids de carbonate de calcium. 4.- Peinture selon l'une des revendications 1 à 3, caractérisée en ce qu'elle comprend entre 0,7 et 3 % en poids d'agents stabilisants, ceux-ci comprenant entre 0,2 et 0,4 % en poids de dérivé d'ammonium quaternaire et entre 0,5 et 2 % en poids de silice col lodale. 5.- Peinture selon l'une des revendications 1 à 4, caractérisée en ce qu'elle comprend entre 30 et 55 % en poids de solvants, ceuxci comprenant au plus 5 % en poids d'hydrocarbures aromatiques. 6.- Peinture selon l'une des revendications t à 5, caractérisée en ce que les pigments comprennent, par exemple, de l'oxyde de fer rouge. 7.- Peinture selon l'une des revendications 1 à 6, caractérisée en ce que le liant comprend en outre une huile siccative et/ou des acides gras, extraits, ou polyols. 8.- Peinture selon l'une des revendications 1 à 7, caractérisée en ce que le solvant comprend,en outre,un acétate d'éthyl glycol ou un alcool. 9.- Peinture selon l'une des revendications 1 à 8, caractérisée en ce que 11 extrait sec représente de 50 à 70 % en poids de la peinture.